(57)【要約】本発明は複素環の重合触媒として次式（１）2004525193.tif 000007〔式中Ｍは錫又はゲルマニウム原子を表わし；Ｌ１及びＬ２は個々に次式；−Ｅ１４（Ｒ１４）（Ｒ’１４）（Ｒ”１４）、−Ｅ１５（Ｒ１５）（Ｒ’１５）又は−Ｅ１６（Ｒ１６）の基を表わすか又は一緒になって式−Ｌ’１−Ａ−Ｌ’２−の連鎖を形成し；Ａは周期律表の１４族の元素１個、２個又は３個を含有する飽和又は不飽和連鎖を表わし、Ｌ’１及びＬ’２は個々に次式；−Ｅ１４（Ｒ１４）（Ｒ’１４）−、−Ｅ１５（Ｒ１５）−又は−Ｅ１６−の基を表わし；Ｅ１４は周期律表の１４族の元素であり；Ｅ１５は周期律表の１５族の元素であり；Ｅ１６は周期律表の１６族の元素であり；Ｒ１４、Ｒ’１４、Ｒ”１４、Ｒ１５、Ｒ’１５及びＲ１６は種々の基を表わす〕のスタンニレン及びゲルミレンの使用に関する。
2004525193.tif 000002
【特許請求の範囲】
【請求項１】
複素環の重合触媒として一般式（１）
2004525193.tif 000006
〔式中Ｍは錫又はゲルマニウム原子を表わし；
Ｌ１及びＬ２は個々に次式；−Ｅ１４（Ｒ１４）（Ｒ’１４）（Ｒ”１４）、−Ｅ１５（Ｒ１５）（Ｒ’１５）又は−Ｅ１６（Ｒ１６）の基を表わすか又は一緒になって式−Ｌ’１−Ａ−Ｌ’２−の連鎖を形成し；
Ａは周期律表の１４族の元素１個、２個又は３個を含有する飽和又は不飽和連鎖を表わし、各々場合によってはしかも個々に次の基；アルキル基、シクロアルキル基又はアリール基（これらの基は場合によってはハロゲン原子、アルキル基、アリール基、ニトロ基又はシアノ基で置換されている）の１つにより置換されており；
Ｌ’１及びＬ’２は個々に次式；−Ｅ１４（Ｒ１４）（Ｒ’１４）−、−Ｅ１５（Ｒ１５）−又は−Ｅ１６−の基を表わし；
Ｅ１４は周期律表の１４族の元素であり；
Ｅ１５は周期律表の１５族の元素であり；
Ｅ１６は周期律表の１６族の元素であり；
Ｒ１４、Ｒ’１４、Ｒ”１４、Ｒ１５、Ｒ’１５及びＲ１６は個々に水素原子、次の基；アルキル基、シクロアルキル基又はアリール基（これらの基は場合によってはハロゲン原子、アルキル基、シクロアルキル基、アリール基、ニトロ基又はシアノ基で置換されている）の１つ、あるいは式−Ｅ’１４ＲＲ’Ｒ”の基を表わし；
Ｅ’１４は周期律表の１４族の元素であり；
Ｒ、Ｒ’及びＲ”は個々に水素原子、あるいは次の基；アルキル基、シクロアルキル基又はアリール基（これらの基は場合によっては１個又はそれ以上の同じ又は相異なる置換基；ハロゲン原子、アルキル基、アリール基、ニトロ基又はシアノ基で置換されている）の１つを表わす〕のスタンニレン及びゲルミレンの使用。
【請求項２】
式（１）の化合物においてＭは錫原子を表わすことを特徴とする請求項１記載の使用。
【請求項３】
式（１）の化合物においてＬ１及びＬ２は個々に次式；−Ｅ１４（Ｒ１４）（Ｒ’１４）（Ｒ”１４）、−Ｅ１５（Ｒ１５）（Ｒ’１５）又は−Ｅ１６（Ｒ１６）の基を表わす請求項１又は２記載の使用。
【請求項４】
式（１）の化合物において、
Ｅ１４は炭素又はケイ素原子であり；
Ｅ１５は窒素又はリン原子であり；
Ｅ１６は酸素又は硫黄原子であり；
Ｒ１４、Ｒ’１４、Ｒ”１４、Ｒ１５、Ｒ’１５及びＲ１６は個々に水素原子、アルキル基又は式−Ｅ’１４ＲＲ’Ｒ”の基を表わし；
Ｅ’１４は炭素又はケイ素原子であり；
Ｒ、Ｒ’及びＲ”は個々に水素原子又はアルキル基を表わすことを特徴とする請求項１〜３の何れか１つに記載の使用。
【請求項５】
式（１）の化合物において、
Ｌ１及びＬ２は個々に次式；−Ｅ１５（Ｒ１５）（Ｒ’１５）又は−Ｅ１６（Ｒ１６）の基を表わし；
Ｅ１５は窒素原子を表わし；
Ｅ１６は酸素原子を表わし；
Ｒ１５及びＲ’１５は個々にアルキル基又は式−Ｅ’１４ＲＲ’Ｒ”の基を表わし；
Ｒ１６はアルキル基を表わし；
Ｅ’１４はケイ素原子を表わし；
Ｒ、Ｒ’及びＲ”は個々に水素原子又はアルキル基を表わすことを特徴とする請求項１〜４の何れか１つに記載の使用。
【請求項６】
式（１）の化合物において、これは次式；
−［（Ｍｅ３Ｓｉ）２Ｎ］２Ｓｎ；
−｛［（Ｍｅ３Ｓｉ）２Ｎ］Ｓｎ（Ｏｔ−Ｂｕ）｝２
の１つに相当することを特徴とする請求項１〜５の何れか１つに記載の使用。
【請求項７】
環式エーテル類特にエポキシド例えばプロピレンオキシドの重合又は共重合用に請求項１〜６の何れか１つに記載の使用。
【請求項８】
環式エステル類特に乳酸及び／又はグリコール酸の環式エステル重合体の重合又は共重合用に請求項１〜６の何れか１つに記載の使用。
【請求項９】
１種又はそれ以上の単量体、重合触媒及び場合によっては重合溶剤を、室温〜２５０℃の温度で数分〜３００時間の期間装入することからなるブロック又はランダム共重合体又は重合体の製造方法であって、連鎖開始剤及び重合触媒は請求項１〜６の１つに定義した式（１）の同じ化合物によって表わされることを特徴とする、ブロック又はランダム共重合体又は重合体の製造方法。
【請求項１０】
単量体はエポキシド類、特にプロペンオキシド又は環式エステル特に乳酸及び／又はグリコール酸の環式エステル重合体から選ばれることを特徴とする請求項９記載の方法。
【請求項１１】
請求項９又は１０記載の方法の実施によって得られる重合体又は共重合体。
【発明の詳細な説明】
【０００１】
本発明は、複素環の重合触媒としてスタンニレン（ｓｔａｎｎｙｌｅｎｅ）及びゲルミレン（ｇｅｒｍｙｌｅｎｅ）の使用に関する。
【０００２】
複素環の重合又は共重合に用いた各々の型式の触媒はそれぞれ、特に再分布反応の結果として種々の重合体又は共重合体を生成することが証明された〔Ｊｅｄｌｉｎｓｋｉらの高分子（Ｍａｃｒｏｍｏｌｅｃｕｌｅｓ）、（１９９０）１９１、２２８７；Ｍｕｎｓｏｎらの高分子（１９９６）２９、８８４４；Ｍｏｎｔａｕｄｏらの高分子（１９９６）２９、６４６１〕。それ故解決すべき問題は、新規な重合体又は共重合体を得るために新規な触媒系を見出すものである。
【０００３】
更には、ブロック共重合体が得られる触媒系は特定の有用性を有するものである。実際上、単量体類の配列は、この場合には特定の特性を有する特有な共重合体を得るために調節し得る。これは特に生体相溶性の共重合体に有用であり、その生分解性はこの配列によって影響される。
【０００４】
それ故、本発明の要旨は複素環の重合触媒として次式（１）
2004525193.tif 000003
〔式中、Ｍは錫又はゲルマニウム原子であり；
Ｌ１及びＬ２は個々に次式；−Ｅ１４（Ｒ１４）（Ｒ’１４）（Ｒ”１４）、−Ｅ１５（Ｒ１５）（Ｒ’１５）又は−Ｅ１６（Ｒ１６）の基を表わすか又は一緒になって式−Ｌ’１−Ａ−Ｌ’２−の連鎖を形成し；
Ａは周期律表の１４族の元素１個、２個又は３個を含有する飽和又は不飽和連鎖を表わし、各々場合によってはしかも個々に次の基、アルキル基、シクロアルキル基又はアリール基（これらの基は場合によっては１個又はそれ以上の同じ又は相異なる置換基；ハロゲン原子、アルキル基、アリール基、ニトロ基又はシアノ基で置換されている）の１つで置換されており；
Ｌ’１及びＬ’２は個々に次式；−Ｅ１４（Ｒ１４）（Ｒ’１４）−、−Ｅ１５（Ｒ１５）−又は−Ｅ１６−の基を表わし；
Ｅ１４は周期律表の１４族の元素であり；
Ｅ１５は周期律表の１５族の元素であり；
Ｅ１６は周期律表の１６族の元素であり；
Ｒ１４、Ｒ’１４、Ｒ”１４、Ｒ１５、Ｒ’１５及びＲ１６は個々に水素原子；次の基；アルキル基、シクロアルキル基又はアリール基（これらの基は場合によっては１個又はそれ以上の同じ又は異なる置換基；ハロゲン原子、アルキル基、シクロアルキル基、アリール基、ニトロ基又はシアノ基で置換されている）の１つ；式−Ｅ’１４ＲＲ’Ｒ”の基を表わし；
Ｅ’１４は周期律表の１４族の元素であり；
Ｒ、Ｒ’及びＲ”は個々に水素原子又は次の基；アルキル基、シクロアルキル基又はアリール基（これらの基は場合によっては１個又はそれ以上の同じ又は相異なる置換基；ハロゲン原子、アルキル基、アリール基、ニトロ基又はシアノ基で置換されている）の１つを表わす〕のスタンニレン及びゲルミレンの使用に在る。
【０００５】
前述した定義において、ハロゲンなる表現はフッ素、塩素、臭素又はヨウ素原子、好ましくは塩素を表わす。アルキル基なる表現は好ましくは１〜６個の炭素原子を有する直鎖又は分枝鎖アルキル基、特に１〜４個の炭素原子を有するアルキル基例えばメチル、エチル、プロピル、イソプロピル、ブチル、イソブチル、ｓｅｃ−ブチル及びｔｅｒｔ−ブチル基を表わす。
【０００６】
シクロアルキル基は、飽和又は不飽和単環式シクロアルキル基から選択される。飽和単環式シクロアルキル基は３〜７個の炭素原子を有する基から選ばれ、例えばシクロプロピル、シクロブチル、シクロペンチル、シクロヘキシル又はシクロヘプチル基から選ばれる。不飽和シクロアルキル基はシクロブテン、シクロペンテン、シクロヘキセン、シクロペンタジエン、シクロヘキサジエン基から選ばれる。
【０００７】
アリール基は単環式又は多環式のものであり得る。単環式のアリール基は、１個又はそれ以上のアルキル基で場合によっては置換されたフェニル基、例えばトリル、キシリル、メシチル、クメニル基から選ばれる。多環式のアリール基はナフチル、アンスリル、フェナンチリル基から選ばれる。
【０００８】
式（１）の化合物は単量体の形で又は二量体の形で表わすことができ、二量体は直鎖又は環式構造を採り得る〔Ｃ． ＧｌｉｄｅｗｅｌｌのＣｈｅｍ． Ｓｃｒｉｐｔａ （１９８７）２７、４３７〕。即ち式（１）の化合物は、Ｌ１及びＬ２が独立している時は、次の形で表わすことができ；
2004525193.tif 000004
Ｌ１及びＬ２が一緒になって−Ｌ’１−Ａ−Ｌ’２−連鎖を形成する時は次の形で表わすことができる；
2004525193.tif 000005
式（１）の化合物は１種又はそれ以上の溶剤分子を含有できる〔スタンニレン−テトラヒドロフラン錯体は分光分析により検出される；Ｗ． Ｐ． ＮｅｕｍａｎｎのＣｈｅｍ． Ｒｅｖ． （１９９１）９１、３１１〕。溶剤なる表現は芳香族、炭化水素例えばベンゼン、トルエン；環式又は非環式ジアルキルエーテル例えばジエチルエーテル、ジオキサン、テトラヒドロフラン、エチルｔｅｒｔ−ブチルエーテル；塩素化溶剤例えばジクロロメタン、クロロホルム；脂肪族又は芳香族ニトリル例えばアセトニトリル、ベンゾニトリル；環式又は非環式、脂肪族又は芳香族ケトン例えばアセトン、アセトフェノン、シクロヘキサノン、カルボン酸の環式又は非環式、脂肪酸又は芳香族誘導体例えば酢酸エチル、ジメチルホルムアミドを表わす。
【０００９】
本発明のより特定の要旨は、複素環の重合触媒として、Ｍが錫原子を表わすことを特徴とする前述の如き式（１）の化合物の使用に在る。
【００１０】
本発明のより特定の要旨は、また複素環の重合触媒として、Ｌ１及びＬ２が個々に次式；−Ｅ１４（Ｒ１４）（Ｒ’１４）（Ｒ”１４）、−Ｅ１５（Ｒ１５）（Ｒ’１５）又は−Ｅ１６（Ｒ１６）の基を表わすことを特徴とする前述した式（１）の化合物の使用に在る。
【００１１】
好ましくは、前述の如き式（１）の化合物の使用は、
Ｅ１４が炭素又はケイ素原子であり；
Ｅ１５が窒素又はリン原子であり；
Ｅ１６が酸素又は硫黄原子であり；
Ｒ１４、Ｒ’１４、Ｒ”１４、Ｒ１５、Ｒ’１５及びＲ１６が個々に水素原子、アルキル基又は次式；−Ｅ’１４ＲＲ’Ｒ”の基を表わし；
Ｅ’１４が炭素又はケイ素原子であり；
Ｒ、Ｒ’及びＲ”が個々に水素原子又はアルキル基を表わすようなものである。
【００１２】
好ましくはまた前述の如き式（１）の化合物の使用は、
Ｌ１及びＬ２が個々に次式；−Ｅ１５（Ｒ１５）（Ｒ’１５）又は−Ｅ１６（Ｒ１６）の基を表わし；
Ｅ１５が窒素原子であり；
Ｅ１６が酸素原子であり；
Ｒ１５及びＲ’１５は個々にアルキル基又は次式；−Ｅ’１４ＲＲ’Ｒ”の基を表わし；
Ｒ１６はアルキル基を表わし；
Ｅ’１４はケイ素原子を表わし；
Ｒ、Ｒ’及びＲ”は個々に水素原子又はアルキル基を表わすようなものである。
【００１３】
好ましくは、前述の式（１）の化合物は次式；
−［（Ｍｅ３Ｓｉ）２Ｎ］２Ｓｎ；
−｛［（Ｍｅ３Ｓｉ）２Ｎ］Ｓｎ（Ｏｔ−Ｂｕ）｝２
の１つに相当する。
【００１４】
式（１）の或る化合物は既知の生成物であり、即ちその合成及び特徴付けは記載されている〔Ｍ． Ｆ． ＬａｐｐｅｒｔらのＪ． Ｃｈｅｍ． Ｓｏｃ．， Ｃｈｅｍ． Ｃｏｍｍｕｎ． （１９７３）、３１７；Ｊ． Ｊ． ＺｕｃｋｅｒｍａｎらのＪ． Ａｍ． Ｃｈｅｍ． Ｓｏｃ． （１９７４） ９６、７１６０ ； Ｍ． Ｆ． ＬａｐｐｅｒｔらのＪ． Ｃｈｅｍ． Ｓｏｃ．， Ｃｈｅｍ． Ｃｏｍｍｕｎ． （１９７４）、 ８９５ ； Ｍ． ＶｅｉｔｈのＡｎｇｅｗ． Ｃｈｅｍ．， Ｉｎｔ， Ｅｄ， Ｅｎｇｌ． （１９７５） １４、２６３ ； Ｍ． Ｆ． ＬａｐｐｅｒｔらのＪ． Ｃｈｅｍ． Ｓｏｃ．， Ｄａｌｔｏｎ Ｔｒａｎｓ （１９７６）、２２６８ ； Ｍ． Ｆ． ＬａｐｐｅｒｔらのＪ． Ｃｈｅｍ． Ｓｏｃ．， Ｄａｌｔｏｎ Ｔｒａｎｓ （１９７７）、２００４ ； Ｍ． ＶｅｉｔｈのＺ． Ｎａｔｕｒｆｏｒｓｃｈ （１９７８） ３３ｂ、１ ； 同書 （１９７８） ３３ｂ、７ ； Ｍ． Ｆ． ＬａｐｐｅｒｔらのＪ． Ｃｈｅｍ． Ｓｏｃ．， Ｃｈｅｍ． Ｃｏｍｍｕｎ．， （１９８３） ６３９ ； 同書 （１９８３） １４９２ ； 同書 （１９９３） １３１１ ； Ｍ． Ｆ． ＬａｐｐｅｒｔらのＪ． Ａｍ． Ｃｈｅｍ． Ｓｏｃ， （１９８０） １０２、２０８８〕。その結果として、式（１）の新規化合物は、前記した合成方式により同様に製造できる。
【００１５】
更には、式（１）の或る化合物は複素環（チオエポキシド）の重合に用いられている〔Ｓ． コバヤシらのＭａｋｒｏｍｏｌ． Ｃｈｅｍ． Ｍａｃｒｏｍｏｌ． Ｓｙｍｐ． （１９９２） ５４／５５， ２２５〕。然しながら、この場合、該化合物は共単量体と重合開始剤（酸化−還元共重合）との役割を両方演じてしまい、次いで重合生成物中に化学量論的に組入れられる。それ故該化合物は触媒の役割を演じない。
【００１６】
本発明は、複素環の（共）重合即ち複素環の重合又は共重合を実施するための触媒として、前記の式（１）の重合体の使用に関する。（共）重合の実施中、本発明の化合物はまた連鎖開始剤又は調節剤の役割を演じるが、化学量論的には（共）重合体中に組入れられない。
【００１７】
前記の複素環は、同期律表１５族及び／又は１６族の異原子１個又はそれ以上を含有でき、３員〜８員の大きさを有することができる。前記の組成に相当する複素環の例として、エポキシド類、チオエポキシド類、環式チオエステル類又はエステル類例えばラクトン類、ラクタム類及び無水物を挙げ得る。
【００１８】
式（１）の化合物は、エポキシド類特にプロペンオキシドの共（重合）の実施に特に有用である。式（１）の化合物は環式エステルの共（重合）の実施にまた特に有用である。環式エステルの例として、乳酸及び／又はグリコール酸の環式エステル重合体を挙げ得る。単量体類を反応の開始時に一緒に装入するかあるいは反応中に順次装入するかに応じて、ランダム又はブロック共重合体が得られる。
【００１９】
本発明の要旨はまた、１種又はそれ以上の単量体と連鎖開始剤と重合触媒と場合によっては重合溶剤とを装入することからなるブロック又はランダムの共重合体又は重合体の製造方法であって、連鎖開始剤及び重合触媒は前述の式（１）の化合物から選ばれる同じ化合物によって表わされることを特徴とする、ブロック又はランダム共重合体又は重合体の製造方法に在る。
【００２０】
（共）重合は溶液中で又は過融解（ｓｕｒｆｕｓｉｏｎ）により行ない得る。（共）重合を溶液中で行なう時は、反応溶剤は触媒反応に用いた基質又は基質の１つであり得る。触媒反応それ自体を妨害しない溶剤も適当である。かかる溶剤の例として、飽和又は芳香族炭化水素、エーテル、脂肪族又は芳香族ハライドを挙げ得る。
【００２１】
重合反応は室温〜大体２５０℃の温度で行なう。４０〜２００℃の温度範囲がより有利である。反応時間は数分〜３００時間よりなり、５分〜７２時間が好ましい。
【００２２】
この（共）重合方法は、環状エステル（共）重合体特に乳酸及び／又はグリコール酸の環状エステル重合体を取得するのに特に適当である。生分解性である得られた生成物例えば乳酸グリコール酸共重合体は持効性の治療組成物中の担体として有利に用いられる。（共）重合方法はエポキシド類特にプロペンオキシドの重合に特に適している。得られる重合体は、有機液晶の合成に又は半透膜として用い得る化合物である。
【００２３】
本発明の複素環の（共）重合方法は多数の利点を有し、特に
（イ）（共）重合触媒は容易に入手でき且つ安価であり；
（ロ）得られる（共）重合体の質量分布が狭いように（共）重合は均質な媒質中で容易に行なうことができ、
（ハ）本法はブロック共重合体の製造に特に適しており；単量体類の連続添加は特にブロック状の共重合体を得ることができる。
【００２４】
本発明は最後に、前記の如き方法の実施によって得られる重合体又は共重合体に関する。
【００２５】
他に但し書きがなければ、本明細書で用いた全ての技術用語及び科学用語は、本発明が属する分野の当業者によって通常理解されるのと同じ意義を有する。同様に、本明細書に記載される全ての刊行物、特許出願及び全ての他の参考文献は参考のため本明細書に組入れてある。
【００２６】
次の実施例は前記の方法を例証するために提示してあり、本発明の範囲を限定すると何ら考えるべきではない。
【００２７】
実施例１；７５／２５に近いラクチド／グリコリド組成を有するランダム（Ｄ，Ｌ−ラクチド／グリコリド）共重合体の製造
磁気攪拌器を備え且つアルゴン下に掃気したシュレンク管中に、０．０２３ｇ（０．０５ミリモル）の〔（Ｍｅ３Ｓｉ）２Ｎ〕２Ｓｎと、５．６６ｇ（３９．３ミリモル）のＤ，Ｌ−ラクチドと、１．５２ｇ（１３．１ミリモル）のグリコリドと１５ｍｌのメシチレンとを連続的に装入した。反応混合物を１６０℃で３時間攪拌下に放置した。プロトンのＮＭＲ分析によって単量体（ラクチド及びグリコリド）の各々の転化率は１００％であると確認される。ポリラクチド部分（５．２０ｐｐｍ）及びポリグリコリド部分（４．８５ｐｐｍ）に対応する信号全体の比率は共重合体の組成を７５％のラクチドと２５％のグリコリドであるとして評価され得る。質量７６１〜４０００００を有するＰＳ標準から行なった検量を用いて、ＧＰＣ分析により、この共重合体はきわめて高質量（Ｍｗ＝７７５００ダルトン）を有する高分子（Ｍｗ／Ｍｎ＝１．６７）の混合物である。
【００２８】
実施例２；高質量を有するランダム（Ｄ，Ｌ−ラクチド／グリコリド）共重合体の製造
磁気攪拌器を備え且つアルゴン下に掃気したシュレンク管中に０．０２３ｇ（０．０５ミリモル）の〔（Ｍｅ３Ｓｉ）２Ｎ〕２Ｓｎと６．０３ｇ（４１．９ミリモル）のＤ，Ｌ−ラクチドと２．０８ｇ（１７．９ミリモル）のグリコリドとを連続的に装入した。反応混合物を１４０℃で１０分間攪拌下に放置した。プロトンのＮＭＲ分析によって単量体の転化率はラクチドについて８３％でありグリコリドについて１００％であると確認される。ポリラクチド部分（５．２０ｐｐｍ）及びポリグリコリド部分（４．８５ｐｐｍ）に対応する信号全体の比率は共重合体の組成を７０％のラクチドと３０％のグリコリドであると評価され得る。質量７６１〜４０００００を有するＰＳ標準から行なった検量を用いて、ＧＰＣ分析により、この共重合体は高質量（Ｍｗ＝１６４７００ダルトン）の高分子（Ｍｗ／Ｍｎ＝１．８）の混合物である。
【００２９】
実施例３；５０／５０に近いラクチド／グリコリド組成を有するランダム（Ｄ，Ｌ−ラクチド／グリコリド）共重合体の製造
磁気攪拌器を備え且つアルゴン下に掃気したシュレンク管中に、０．１６ｇ（０．３６ミリモル）の〔（Ｍｅ３Ｓｉ）２Ｎ〕２Ｓｎと７．８７ｇ（５４．７ミリモル）のＤ，Ｌ−ラクチドと６．３４ｇ（５４．７ミリモル）のグリコリドとを連続的に装入した。反応混合物を１８０℃で２時間攪拌下に放置した。プロトンのＮＭＲ分析によって単量体の各々の転化率は１００％であると確認される。ポリラクチド部分（５．２０ｐｐｍ）及びポリグリコリド部分（４．８５ｐｐｍ）に対応する信号全体の比率は該共重合体の組成を５０％のラクチドと５０％のグリコリドであると評価される。質量７６１〜４０００００を有するＰＳ標準から行なった検量を用いて、ＧＰＣ分析により、この共重合体は高質量（Ｍｗ＝３９０００ダルトン）の高分子の混合物である。
【００３０】
実施例４；５０／５０に近いラクチド／グリコリド組成を有する別のランダム（Ｄ，Ｌ−ラクチド／グリコリド）共重合体の製造
磁気攪拌器を備え且つアルゴン下に掃気したシュレンク管中に、０．１６ｇ（０．３６ミリモル）の〔（Ｍｅ３Ｓｉ）２Ｎ〕２Ｓｎと８ｇ（５５ミリモル）のＤ，Ｌ−ラクチドと６．３４ｇ（５５ミリモル）のグリコリドと２５ｍｌのメシチレンとを連続的に装入した。反応混合物を１８０℃で２時間攪拌下に放置した。プロトンのＮＭＲ分析によって単量体の転化率が１００％のラクチドと１００％のグリコリドとであることが確認される。ポリラクチド部分（５．２０ｐｐｍ）及びポリグリコリド部分（４．８５ｐｐｍ）に対応する信号全体の比率は該共重合体の組成を４７％のラクチドと５３％のグリコリドであると評価される。質量７６１〜４０００００に対するＰＳ標準から行なった検量を用いて、ＧＰＣ分析により、この共重合体は高質量（Ｍｗ＝３９４００ダルトン）を有する高分子（Ｍｗ／Ｍｎ＝１．５）の混合物である。
【００３１】
実施例５；ブロック（Ｄ，Ｌ−ラクチド／グリコリド）共重合体の製造
磁気攪拌器を備え且つアルゴン下に掃気したシュレンク管中に、２．０ｇ（１４ミリモル）のＤ，Ｌ−ラクチドと７ｍｌのメシチレンと４１ｍｇ（０．０９ミリモル）の〔（Ｍｅ３Ｓｉ）２Ｎ〕２Ｓｎとを連続的に装入した。反応混合物を１８０℃で２時間攪拌下に放置した。プロトンのＮＭＲ分析によって単量体の転化率は９６％より大きいことが確認される。質量７６１〜４０００００に対するＰＳ標準から行なった検量を用いて、ＧＰＣ分析によって、該重合体は互いに接近した質量の高分子の混合物（Ｍｗ／Ｍｎ＝１．７６ ； Ｍｗ＝１８９４０ダルトン）であることが示される。０．２ｇ（１．７５ミリモル）のグリコリドを、１８０℃で攪拌下に維持した前記溶液に添加した。反応混合物を１８０℃で１時間攪拌下に放置した。プロトンのＮＭＲにより一分量を分析するとグリコリドの転化は完全であり共重合体が形成されたことを示す。ポリラクチド部分（５．２０ｐｐｍ）及びポリグリコリド部分（４．８５ｐｐｍ）に対応する信号全体の比率は７．３／１である。ＧＰＣ分析によって連鎖が延長されたことを示す（Ｍｗ／Ｍｎ＝１．８９ ； Ｍｗ＝２１５６０ダルトン）。
【００３２】
実施例６；５０／５０の付近でのラクチド／グリコリド組成を有するランダム（Ｄ，Ｌ−ラクチド／グリコリド）共重合体の製造
磁気攪拌器を備え且つアルゴン下に掃気したシュレンク管中に、０．０８ｇ（０．１１ミリモル）の｛〔（Ｍｅ３Ｓｉ）２Ｎ〕Ｓｎ（Ｏｔ−Ｂｕ）｝２と４．９ｇ（３４ミリモル）のＤ，Ｌ−ラクチドと３．９ｇ（３４ミリモル）のグリコリドと２５ｍｌのメシチレンとを連続的に装入した。反応混合物を１８０℃で２時間攪拌下に放置した。プロトンのＮＭＲ分析によって単量体の転化率は１００％のラクチドと１００％のグリコリドであると確認される。ポリラクチド部分（５．２０ｐｐｍ）及びポリグリコリド部分（４．８５ｐｐｍ）に相当する信号全体の比率は該共重合体の組成を５０％のラクチドと５０％のグリコリドであると評価される。質量７６１〜４０００００に対するＰＳ標準から行なった検量を用いて、ＧＰＣ分析により、この共重合体は高質量（Ｍｗ＝３３１４０ダルトン）の高分子（Ｍｗ／Ｍｎ＝１．７１）の混合物である。
【国際公開パンフレット】
2004525193.tif 000008
2004525193.tif 000009
2004525193.tif 000010
2004525193.tif 000011
2004525193.tif 000012
2004525193.tif 000013
2004525193.tif 000014
2004525193.tif 000015
2004525193.tif 000016
2004525193.tif 000017
2004525193.tif 000018
2004525193.tif 000019
2004525193.tif 000020
2004525193.tif 000021
【国際調査報告】
2004525193.tif 000022
2004525193.tif 000023
2004525193.tif 000024
2004525193.tif 000025
2004525193.tif 000026
2004525193.tif 000027